(57)【特許請求の範囲】
【請求項１】
紫外線の照射により発光する装飾材であって、
上記装飾材は、少なくとも蛍光発光層を有するものであり、
該蛍光発光層が、結合材、蛍光材料、及び平均粒子径０．５μｍ〜３０μｍかつ屈折率１．３〜１．７の粉粒体を含み、
固形分換算で上記結合材１００重量部に対して、上記粉粒体を１〜５０重量部含む
ことを特徴とする装飾材。
【請求項２】
上記装飾材は、紫外線が照射される側から順に、蛍光発光層、カラークリヤー層が積層されたものであることを特徴とする請求項１に記載の装飾材。
【請求項３】
上記カラークリヤー層は、結合材と顔料及び／または染料を含み、上記蛍光発光層が呈する蛍光発光色と同系色であることを特徴とする請求項２に記載の装飾材。
【請求項４】
上記カラークリヤー層は、結合材、顔料及び／または染料、並びに平均粒子径０．５μｍ〜３０μｍかつ屈折率１．３〜１．７の粉粒体を含み、上記蛍光発光層が呈する蛍光発光色と同系色であることを特徴とする請求項２に記載の装飾材。
【請求項５】
上記装飾材は、さらに透光性基材が積層されたものであることを特徴とする請求項１〜４のいずれかに記載の装飾材。
【請求項６】
上記装飾材は、紫外線が照射される側から順に、蛍光発光層、カラークリヤー層、透光性基材が積層されたものであり、
上記透光性基材が可とう性透光性基材であることを特徴とする請求項５に記載の装飾材。
【請求項７】
上記蛍光発光層は、上記平均粒子径０．５μｍ〜３０μｍかつ屈折率１．３〜１．７の粉粒体として、樹脂ビーズを含むことを特徴とする請求項１〜請求項６に記載の装飾材。
【発明の詳細な説明】
【技術分野】
【０００１】
本発明は、新規な装飾材に関する。
【背景技術】
【０００２】
従来、紫外線を照射することにより発光する蛍光顔料等の蛍光体等を含む成形品が知られている。このような蛍光体は、紫外線照射時と非照射時で異なる色相を示すため、様々な分野で高意匠性材料として用いられている。この蛍光体を含む意匠性材料は、紫外線光源とともに配置されて使用されるものであり、意匠性材料と紫外線光源を有する構造として、視認する方向から、意匠性材料、その背面に紫外線光源等が配置された構造（バックライト構造）が多く用いられている。
【０００３】
例えば、特許文献１には、視認する方向から、蛍光物質を混在して形成した発光板体、その後ろ側に紫外線光源が配置された照明装置が記載されている。
また、特許文献２には、上記特許文献１の蛍光板体として、硝子中空体と蛍光体を含む塗膜が形成された表示基体を用いることが記載されている。
【先行技術文献】
【特許文献】
【０００４】
【特許文献１】特開平１１−１８５５１３号公報
【特許文献２】特開平３−１５０９２号公報
【発明の概要】
【発明が解決しようとする課題】
【０００５】
これに対して、特許文献１のような発光板体の場合、鮮明性を有する蛍光物質の発光を得ることはできるが、視認する方向から発光板体を介して背面の光源の形状・陰影が視認され、美観性を損なうおそれがある。
一方、特許文献２のような表示基体の場合、硝子中空体の散乱効果により、視認する方向から表示基体を介して背面の光源等を隠蔽することは可能であるが、色彩が白色化し深みのある色を表現できない場合がある。
【課題を解決するための手段】
【０００６】
本発明は、上述のような問題点に鑑みなされたものであり、バックライト構造に使用するのに好適な装飾材であって、紫外線照射により鮮明性に優れた発光色を呈し、かつ光源等を隠蔽することができる装飾材を提供することを目的とするものである。
【０００７】
本発明者は、上記目的を達成するため鋭意検討を行った結果、結合材、蛍光材料、及び平均粒子径０．５μｍ〜３０μｍかつ屈折率１．３〜１．７の粉粒体を含む蛍光発光層を有する装飾材に想到し、本発明を完成させるに至った。すなわち、本発明の装飾材は、下記の特徴を有するものである。
【０００８】
１． 紫外線の照射により発光する装飾材であって、
上記装飾材は、少なくとも蛍光発光層を有するものであり、
該蛍光発光層が、結合材、蛍光材料、及び平均粒子径０．５μｍ〜３０μｍかつ屈折率１．３〜１．７の粉粒体を含み、
固形分換算で上記結合材１００重量部に対して、上記粉粒体を１〜５０重量部含む
ことを特徴とする装飾材。
２．上記装飾材は、紫外線が照射される側から順に、蛍光発光層、カラークリヤー層が積層されたものであることを特徴とする１．に記載の装飾材。
３．上記カラークリヤー層は、結合材と顔料及び／または染料を含み、上記蛍光発光層が呈する蛍光発光色と同系色であることを特徴とする２．に記載の装飾材。
３．上記カラークリヤー層は、結合材、顔料及び／または染料、並びに平均粒子径０．５μｍ〜３０μｍかつ屈折率１．３〜１．７の粉粒体を含み、上記蛍光発光層が呈する蛍光発光色と同系色であることを特徴とする２．に記載の装飾材。
５．上記装飾材は、さらに透光性基材が積層されたものであることを特徴とする１．〜４．のいずれかに記載の装飾材。
６．上記装飾材は、紫外線が照射される側から順に、蛍光発光層、カラークリヤー層、透光性基材が積層されたものであり、
上記透光性基材が可とう性透光性基材であることを特徴とする５．に記載の装飾材。
７．上記蛍光発光層は、上記平均粒子径０．５μｍ〜３０μｍかつ屈折率１．３〜１．７の粉粒体として、樹脂ビーズを含むことを特徴とする１．〜６．に記載の装飾材。
【発明の効果】
【０００９】
本発明の装飾材は、バックライト構造に使用するのに好適な装飾材に関するものであり、鮮明性に優れた発光色を呈し、かつ光源等を隠蔽することができる。具体的には以下に示す効果を得ることができる。
【００１０】
上記１．の装飾材によれば、鮮明性に優れた発光色を得ることができ、かつ光源等を隠蔽することができる。
【００１１】
上記２．の装飾材によれば、上記効果に加え、蛍光発光層とカラークリヤー層の相乗作用により、美観性に優れた発光色を得ることができる。
【００１２】
上記３．の装飾材によれば、上記効果に加え、一層鮮明で深みのある発光色を得ることができる。
【００１３】
上記４．の装飾材によれば、一層鮮明で深みのある発光色を得るとともに、より一層光源等を隠蔽することができる。
【００１４】
上記５．の装飾材によれば、上記効果に加え、装飾材の意匠性や強度の向上効果を得ることができる。
【００１５】
上記６．の装飾材によれば、上記効果に加え、優れた可とう性を得ることができる。
【発明を実施するための形態】
【００１６】
以下、本発明を実施するための形態について詳細に説明する。
【００１７】
本発明の装飾材は、バックライト構造に使用するのに好適な装飾材に関するものであり、紫外線の照射により発光する装飾材であって、少なくとも蛍光発光層を有するものである。
【００１８】
本発明の蛍光発光層（Ａ）は、紫外線を照射することにより発光するものであり、結合材（ａ１）、蛍光材料（ａ２）、及び平均粒子径０．５μｍ〜３０μｍかつ屈折率１．３〜１．７の粉粒体（ａ３）を含むものである。
【００１９】
結合材（ａ１）（以下、「（ａ１）成分」ともいう。）としては透光性を有するもの（以下「透光性結合材」ともいう。）であれば、無機質結合材、有機質結合材のどちらでもよい。例えば、無機質結合材としては、ガラス、水ガラス、低融点ガラス、シリコン樹脂、アルコキシシラン等が挙げられる。また、有機質結合材としては、アクリル樹脂、ウレタン樹脂、エポキシ樹脂、塩化ビニル樹脂、酢酸ビニル樹脂、アクリルシリコン樹脂、アクリルスチレン樹脂、フッ素樹脂、ポリビニルアルコール、セルロールアセトブチレート樹脂、セルロースプロピオネート樹脂、ポリメチルペンテン樹脂、ポリカーボネート樹脂、ポリスチレン樹脂、ポリエステル樹脂等が挙げられる。これらは１種または２種以上で使用することができる。
なお、「透光性」とは、可視光透過性に優れ、透明性を有し、蛍光材料（ａ２）の発光を阻害しないものである。
【００２０】
蛍光材料（ａ２）（以下、「（ａ２）成分」ともいう。）としては、紫外線照射下において蛍光発光を呈するものであれば限定されず、公知の蛍光染料、蛍光顔料及び蓄光顔料等を使用することができる。本発明では、可視光下において蛍光発光を示さないものが好ましく、無機蛍光顔料、無機蓄光顔料から選ばれる少なくとも１種以上であることが好ましい。このような蛍光材料を使用することにより、優れた蛍光発光持続性、耐久性を得ることができる。
【００２１】
粉粒体（ａ３）（以下、「（ａ３）成分」ともいう。）としては、平均粒子径０．５μｍ〜３０μｍ（好ましくは１μｍ〜２０μｍ、より好ましくは２μｍ〜１０μｍ）、かつ屈折率１．３〜１．７（好ましくは１．３５〜１．６５、より好ましくは１．４〜１．６以下）であり、特に限定されない。このような範囲であることにより、蛍光材料の発光を阻害することなく、光源等を隠蔽することができる。平均粒子径及び屈折率が、上記範囲を外れる場合、蛍光材料の発光、及び光源の隠蔽性が不十分になるおそれがある。
なお、平均粒子径は、光散乱法によって測定される値であり、屈折率は、アッベ屈折計を用いて測定される値である。
【００２２】
本発明では、（ａ３）成分と（ａ１）成分の屈折率が近似していることが好ましい。具体的には、（ａ３）成分の屈折率と（ａ１）成分の屈折率との差が、０．１以下、さらには０．０５以下であることが好ましい。これにより、蛍光材料の発光を阻害することがなく鮮明性に優れた発光色を呈するとともに、より一層光源等の隠蔽性を高めることができる。
【００２３】
このような（ａ３）成分としては、例えば、炭酸カルシウム、カオリン、クレー、陶土、チャイナクレー、タルク、マイカ、シリカ、水酸化アルミニウム、水酸化マグネシウム、あるいは寒水石、長石、珪石、珪砂等の粉砕物、ガラスビーズ、ガラス粉砕物、樹脂粉砕物、樹脂ビーズ等が挙げられる。これらは１種または２種以上を混合して使用することができる。
【００２４】
本発明では、特に（ａ３）成分として、少なくとも樹脂ビーズを含むことが好ましい。樹脂ビーズとしては、例えば、ウレタン樹脂ビーズ、アクリルビーズ、ポリエチレンビーズ、ポリプロピレンビーズ、ポリメタクリル酸メチルビーズ、ポリスチレンビーズ、ポリアクリロニトリル樹脂、ナイロンビーズ、スチレンアクリルビーズ、シリコンビーズ、フッ素ビーズ、セルロースビーズ、塩化ビニルビーズ、ＥＶＡ（エチレン酢酸ビニル共重合体）樹脂ビーズ等の樹脂ビーズ、等が挙げられる。これらは１種または２種以上を混合して使用することができる。このような樹脂ビーズを含むことにより、本発明の効果が得られやすい。
【００２５】
なお、本発明の蛍光発光層（Ａ）に、屈折率１．７を越える粉粒体を含む場合、光源を隠蔽する効果を向上させることは可能であるが、蛍光発光を阻害するおそれがあるため、含まないことが好ましい。屈折率１．７を越える粉粒体としては、例えば、酸化チタン、酸化亜鉛、アルミナ（酸化アルミニウム）等が挙げられる。
【００２６】
上記（ａ３）成分の形状としては、特に限定されないが、本発明では、中実状であるものがこのましい。中実状である場合、蛍光材料の蛍光発光色の色相を阻害することなく鮮明性に優れた発光色を呈するとともに、より一層光源等の隠蔽性を高めることができる。一方、中空体の場合、光の散乱効果が大きいため、発光材料の色相が白色化するおそれがある。
【００２７】
また、上記（ａ３）成分の形状としては、球状のものが好ましく、さらには真球度が高いものが好ましい。ここでいう真球度とは、一つの球状体の最大径と最小径との差を、その球状体の平均粒径で除した値であり、完全な真球の場合、真球度は０である。また球状体の真球度の平均値を平均真球度とした場合に、本発明においては、この平均真球度は０．１以下が好ましく、０．０５以下がさらに好ましい。このような場合、本発明の効果を一層発揮することができる。
【００２８】
蛍光発光層（Ａ）は、上記結合材（ａ１）、上記蛍光材料（ａ２）、及び上記粉粒体（ａ３）を含む組成物（以下「蛍光発光層用組成物」という。）を、フィルム状、シート状または板状等に成形したものである。その厚みは、好ましくは０．０１ｍｍ〜１０ｍｍ（より好ましくは０．０５〜５ｍｍ）であり、この範囲内であれば、部分的に厚みを変化させてもよい。部分的に厚みを変化させることにより、蛍光発光の輝度を変化させることができる。
【００２９】
蛍光発光層用組成物は、固形分換算で（ａ１）成分１００重量部に対して、（ａ２）成分を０．５〜５０重量部（さらには１〜３０重量部）、（ａ３）成分を１〜１００重量部（さらには２〜５０重量部）混合することが好ましい。この範囲内であれば、本発明の効果を十分に発揮することができる。
【００３０】
本発明の装飾材は、紫外線が照射される側から順に、蛍光発光層（Ａ）、カラークリヤー層（Ｂ）が積層されたものであることが好ましい。このようなカラークリヤー層（Ｂ）を積層することにより、紫外線照射時には、蛍光発光層（Ａ）が呈する蛍光発光色と、カラークリヤー層（Ｂ）の色相の相乗効果により、美観性に優れた発光色を得ることができる。カラークリヤー層（Ｂ）は、任意の模様を有するものであってもよい。
【００３１】
さらに、カラークリヤー層（Ｂ）が、蛍光発光層（Ａ）が呈する蛍光発光色と同系色であることが好ましい。この場合、深み（濃色）のある発光色を得ることができ、一層美観性を向上させることができる。
【００３２】
なお、上記同系色とは、色の特性で表される３要素、すなわち色相、明度、彩度の内、色相が近いもののことを意味し、蛍光発光層（Ａ）が呈する蛍光発光色に対して、Ｌ＊Ｃ＊ｈ表色系における色相角度の差が△ｈ＝±４５°以内（好ましくは△ｈ＝±３０°以内）の範囲に入る色の内から選択される色のことをいう。また、色相角度の差△ｈは、０°≦△ｈ≦１８０°で表される。
なお、ここでいうＬ＊Ｃ＊ｈ表色系とは、１９７６年に国際照明委員会で規定され、ＪＩＳ 
Ｚ  ８７２９にも採用されているＬ＊ａ＊ｂ＊表色系を極座標表示したものであって、Ｌ＊は明度を表し、Ｃ＊は原点からの距離として彩度を表す、ｈはＬ＊ａ＊ｂ＊表色系におけるａ＊赤方向の軸を０°として、ここから反時計方向の色相に対して移動した色相角度を表す。
【００３３】
カラークリヤー層（Ｂ）は、結合材（ｂ１）（以下、「（ｂ１）成分」ともいう。）、並びに顔料及び／または染料（ｂ２）（以下、「（ｂ２）成分」ともいう。）を含む組成物（以下、「カラークリヤー層用組成物」という。）をフィルム状、シート状または板状等に成形したものが好ましい。
【００３４】
カラークリヤー層（Ｂ）における（ｂ１）成分としては、上記（ａ１）成分と同様のものを使用することができる。また、（ｂ２）成分としては、特に限定されず、公知の無機顔料、有機顔料等の各種着色顔料、公知の塩基性染料、酸性染料、直接染料、建染染料、分散染料、反応染料、などの各種染料等が使用可能である。これらは所望の色相に応じて適宜選択すればよく、１種のみで使用してもよいし、２種以上を組み合せて使用することもできる。
【００３５】
カラークリヤー層（Ｂ）の厚みは、好ましくは０．０１ｍｍ〜５ｍｍ（より好ましくは０．０１〜１ｍｍ）であり、この範囲内であれば、部分的に厚みを変化させてもよい。部分的に厚みを変化させることにより、発光色の濃淡を変化させることができ、優れた意匠性を発揮することができる。カラークリヤー層用組成物は、固形分換算で（ｂ１）成分１００重量部に対して、（ｂ２）成分を０．０１〜５重量部（さらには０．０３〜２重量部）混合することが好ましい。
【００３６】
本発明のカラークリヤー層（Ｂ）は、上記成分に加えて、平均粒子径０．５μｍ〜３０μｍかつ屈折率１．３〜１．７の粉粒体（ｂ３）（以下、「（ｂ３）成分」ともいう。）を含むことが好ましい。（ｂ３）成分としては、上記（ａ３）成分と同様のものを使用することができる。この場合、カラークリヤー層用組成物は、固形分換算で（ｂ１）成分１００重量部に対して、（ｂ３）成分を１〜１００重量部（さらには２〜５０重量部）混合することが好ましい。この範囲内でカラークリヤー層（Ｂ）に粉粒体（ｂ３）を含むことにより、光源の隠蔽性を一層向上させることができる。
【００３７】
なお、本発明のカラークリヤー層（Ｂ）に、屈折率１．７を超える粉粒体を含む場合、光源を隠蔽する効果を向上させることは可能であるが、深みのある発光色が得られ難くいため、含まないことが好ましい。屈折率１．７を超える粉粒体としては、例えば、酸化チタン、酸化亜鉛、アルミナ（酸化アルミニウム）等が挙げられる。
【００３８】
さらに、本発明のカラークリヤー層（Ｂ）は、上記成分に加えて、公知の紫外線吸収剤を添加することもできる。このような場合、カラークリヤー層（Ｂ）において、蛍光発光層（Ａ）が呈する蛍光発光色（可視光）は透過し、蛍光発光層（Ａ）を透過した紫外線は吸収することができる。これによって、視認する方向へ紫外線が漏洩することを防止することができるとともに、装飾材の劣化等を抑制することができる。
【００３９】
さらに、本発明の装飾材は、装飾材の意匠性や強度向上等を目的として、透光性基材（Ｃ）を積層することもできる。この場合、本発明の効果に加えて、装飾材の意匠性や強度向上効果が得られやすい。透光性基材（Ｃ）の積層形態は、例えば、以下のような形態が挙げられる。
紫外線が照射される側から、
（イ）蛍光発光層（Ａ）／カラークリヤー層（Ｂ）／透光性基材（Ｃ）
（ロ）蛍光発光層（Ａ）／透光性基材（Ｃ）／カラークリヤー層（Ｂ）
（ハ）透光性基材（Ｃ）／蛍光発光層（Ａ）／カラークリヤー層（Ｂ）
本発明では特に、上記（イ）の態様が好ましい。この場合、よりいっそう装飾材の意匠性や強度向上効果が得られやすい。
【００４０】
このような透光性基材（Ｃ）は、透光性を有するフィルム、シートまたは板材等を使用することが好ましい。例えば、上記（ａ１）成分と同様の透光性結合材を成形したものや、市販されているガラス板、樹脂板、樹脂フィルム、樹脂シート等を使用することができる。本発明では、樹脂フィルムや樹脂シート等の可とう性を有する透光性基材（以下「可とう性透光性基材」ともいう。）を使用することが好ましい。また、公知の紫外線吸収剤等を含むものも使用できる。
【００４１】
上記透光性基材（Ｃ）は、２種以上組み合わせて使用することもできる。この場合、少なくとも１種が可とう性透光性基材であることが好ましい。可とう性透光性基材は、加工性に優れ、その他の透光性基材へ容易に貼着することができる。具体的には上記（イ）の態様が好ましく、可とう性透光性基材に、予め上記の蛍光発光層（Ａ）、上記カラークリヤー層を積層した装飾材を形成し、さらに、可とう性透光性基材面に接するように、ガラス板等の板状の透光性基材を積層することが好ましい。
【００４２】
透光性基材（Ｃ）の厚みは、使用する基材の種類、組み合わせによって適宜設定すればよく、透光性基材全体としての厚みが、好ましくは２０ｍｍ以下、より好ましくは０．０１ｍｍ〜１５ｍｍである。このような範囲である場合、本発明の効果が得られやすい。
【００４３】
また、透光性基材（Ｃ）は、凹凸形状を有するもであってもよい。これにより、凹部と凸部で色相が微妙に変化した意匠を付与することができる。この凹凸形状は、透光性基材（Ｃ）のいずれの面に有することもできるが、上記（イ）では特に、蛍光発光層（Ａ）側の面が凹凸形状を有し、その反対側は平滑面であることが好ましい。蛍光発光層（Ａ）側のみに凹凸形状を有することにより、凹部と凸部で蛍光発光が微妙に変化し、輝度のコントラストを表現することができる。凹凸形状は、凹部と凸部の差が好ましくは０．００５ｍｍ〜１０ｍｍ、より好ましくは０．０５ｍｍ〜５ｍｍ程度であることが好ましい。この範囲であることにより、幻想的な発光を表現することができ、優れた意匠性、美観性を付与することができる。また、蛍光発光層（Ａ）側と反対側が平滑であることにより、透光性基材（Ｃ）の凹凸形状を活かした蛍光発光を鮮明に視認することができる。また、光源等の隠蔽性をより一層向上させることができる。
【００４４】
本発明の装飾材の形態としては、上記の通り、
・蛍光発光層（Ａ）のみからなるもの、
・蛍光発光層（Ａ）、と透光性基材（Ｃ）の積層体、
・蛍光発光層（Ａ）とカラークリヤー層（Ｂ）の積層体、
・蛍光発光層（Ａ）、カラークリヤー層（Ｂ）、及び透光性基材（Ｃ）の積層体（上記（イ）、（ロ）、（ハ））
が挙げられる。
【００４５】
これらの形成方法としては、特に限定されないが、例えば、以下の方法によって形成できる。
（１）蛍光発光層用組成物、カラークリヤー層用組成物、または透光性結合材をフィルム状、シート状または板状等に成形し、蛍光発光層（Ａ）、カラークリヤー層（Ｂ）、透光性基材（Ｃ）を成形した後、各層を接着剤等を介して積層する方法。
（２）蛍光発光層（Ａ）、カラークリヤー層（Ｂ）、または透光性基材（Ｃ）のうち、少なくとも１層を予め成形した後、残りの組成物を塗付、硬化させる。
【００４６】
上記（１）において、蛍光発光層用組成物、カラークリヤー層用組成物、または透光性結合材をフィルム状、シート状または板状等に成形する際には、公知の成形方法で行えばよく、例えば、型枠成形、射出成形、注型成形等が挙げられる。また、蛍光発光層（Ａ）とカラークリヤー層（Ｂ）、透光性基材（Ｃ）を、接着剤等を介して積層する場合、本発明の効果を阻害しないような透光性の接着剤、粘着剤、粘着テープ等を使用することができる。
【００４７】
上記（２）において、蛍光発光層用組成物、カラークリヤー層用組成物、透光性材料を塗付する際には、スプレー、ローラー、こて、レシプロ、コーター、流し込み等の手段を用いることができる。また、乾燥は通常、常温で行えばよいが加熱することも可能である。
【００４８】
本発明では、上記（２）の形成方法が好ましく、特に、透光性材料を予めシート状に成形した透光性基材に、蛍光発光層用組成物、カラークリヤー層用組成物を塗付、硬化させる形成方法が好ましい。
【００４９】
また、成形時に、各組成物に、例えば、可塑剤、難燃剤、滑剤、防腐剤、防黴剤、防藻剤、抗菌剤、分散剤、消泡剤、造膜助剤、吸着剤、架橋剤、酸化防止剤、触媒、ブロッキング防止剤等が含まれていてもよく、このような成分を常法で均一に混合して各組成物を得ることができる。
【００５０】
本発明では、上記（１）（２）の形成方法によって得られた装飾材をそのまま使用することができる。また、必要に応じて、さらに透光性基材を積層させて使用することもできる。この透光性基材は、本発明の効果を阻害しない限り、着色されたもの、図柄等が印刷されたもの、印刷フィルムが積層されたもの、凹凸模様が付与されたもの等、種々の模様が付与されたものを使用することができる。また、装飾材と透光性基材を積層する場合は、公知の方法で行えばよく、例えば、本発明の効果を阻害しないような透光性の接着剤、粘着剤、粘着テープ等を使用することができる。
【実施例】
【００５１】
以下に実施例を示し、本発明の特徴をより明確にする。
【００５２】
（蛍光発光層用組成物１〜１５）
表１に示す配合により、各原料を常法により混合・攪拌することによって蛍光発光層用組成物１〜１５を製造した。なお、原料としては以下のものを使用した。
・結合材１：アクリル樹脂エマルション（屈折率１．４９）
・結合材２：アクリルシリコン樹脂エマルション（屈折率１．４９）
・結合材３：酢酸ビニル樹脂エマルション（屈折率１．４６）
・結合材４：アクリルスチレン樹脂エマルション（屈折率１．５４）
・蛍光材料１：緑色無機蛍光顔料
・蛍光材料２：青色無機蛍光顔料
・蛍光材料３：赤色無機蛍光顔料
・粉粒体１  ：アクリル樹脂ビーズ（平均粒子径４μｍ、屈折率１．４９、中実・真球状）
・粉粒体２  ：ポリスチレン樹脂ビーズ（平均粒子径８μｍ、屈折率１．５３、中実・真球状）
・粉粒体３  ：シリカ（平均粒子径８μｍ、屈折率１．４５、不定形）
・粉粒体４  ：炭酸カルシウム（平均粒子径２μｍ、屈折率１．５８、不定形）
・粉粒体５  ：酸化チタン（平均粒子径１μｍ、屈折率２．７１、不定形）
・粉粒体６  ：シリカ（平均粒子径５０μｍ、屈折率１．４５、不定形）
・粉粒体７  ：炭酸カルシウム（平均粒子径０．３μｍ、屈折率１．５８、不定形）
【００５３】
（装飾材１〜１５の作製）
透光性基材としてアクリル板（３００ｍｍ×２００ｍｍ×３ｍｍ）を用い、アクリル板に、蛍光発光層用組成物１〜１５を塗付厚が１５０μｍ（乾燥膜厚が約８０μｍ）となるように塗付、乾燥し、アクリル板、蛍光発光層が積層された装飾材１〜１５を得た。
【００５４】
（実施例１）
視認する方向から、上記装飾材１（視認方向から順に、アクリル板／蛍光発光層）、装飾材１の蛍光発光層から３ｃｍの距離に紫外線光源（６Ｗ紫外線ランプ：３６５ｎｍ）を設置したバックライト構造体を作製した。
＜評価１：光源の隠蔽性＞
上記バックライト構造体の光源の消灯時及び点灯時において、装飾材を介して、光源の存在の隠蔽性を評価した。なお、光源の存在が視認できないものをＡ、完全に視認できるものをＤとして、Ａ＞Ｂ＞Ｃ＞Ｄの４段階評価とした。
実施例１では、装飾材１を介して光源の存在をほぼ隠蔽することができた（評価：Ｂ）。
【００５５】
（評価２：発光性）
上記バックライト構造体を暗室中に配置し、紫外線光源を点灯した。このときの発光の鮮明性と均一性を評価した。なお、評価基準は以下の通りである。
（評価２−１：鮮明性）
発光色の輝度が高く鮮明性が高いものをＡ、発光色の輝度が低くぼやけて見えるものをＤとして、Ａ＞Ｂ＞Ｃ＞Ｄの４段階評価とした。
（評価２−２：均一性）
発光色が均一なものをＡ、発光色不均一なものをＤとして、Ａ＞Ｂ＞Ｃ＞Ｄの４段階評価とした。
実施例１では鮮明性に優れ、均一な緑色の発光色が得られた（鮮明性評価：Ｂ、均一性評価：Ａ）。
実施例１では、鮮明性に優れ、均一な発光が得られた（鮮明性評価：Ｂ、均一性評価：Ａ）。
【００５６】
（発光色の測定）
上記バックライト構造体を暗室中に配置し、紫外線光源を点灯した。このときの発光色を色彩輝度計「ＢＭ−５Ａ」（株式会社トプコン製）を用いて測定し、Ｌ＊Ｃ＊ｈ表色系における色相角度ｈ（°）を算出した。これらの結果を表１に示した。
【００５７】
（実施例２〜１１、比較例１〜４）
表１に示す、蛍光発光層用組成物２〜１５を使用した以外は、実施例１と同様の方法で装飾材を作製し、同様の評価を行った。その結果を表１に示した。
【００５８】
（装飾材１６〜１９の作製）
透光性基材としてアクリル板（３００ｍｍ×２００ｍｍ×３ｍｍ）を用い、アクリル板に、カラークリヤー層用組成物を塗付厚が１５０μｍ（乾燥膜厚が約７０μｍ）となるように塗付、乾燥させた。その上に、蛍光発光層用組成物を塗付厚が１５０μｍ（乾燥膜厚が約８０μｍ）となるように塗付、乾燥し、アクリル板、カラークリヤー層、蛍光発光層が順に積層された装飾材６〜１９を作製した。なお、使用したカラークリヤー層用組成物と蛍光発光層用組成物の組み合わせは表２に示した。
【００５９】
（カラークリヤー層用組成物）
・カラークリヤー層用組成物１
透光性材料１（固形分）１００重量部、フタロシアニングリーン顔料０．２重量部を常法にて混合し、カラークリヤー層用組成物１を作製した。
上記カラークリヤー層用組成物１を標準白紙に、塗付厚が１５０μｍ（乾燥膜厚が約８０μｍ）となるように塗付、乾燥させた。着色層の色相を色彩色差計（「ＣＲ−３００」：ミノルタ株式会社製）を用いて測定し、Ｌ＊Ｃ＊ｈ表色系における色相角度を算出したところ、ｈ＝１８２．１°であった。
【００６０】
・カラークリヤー層用組成物２
透光性材料１（固形分）１００重量部、フタロシアニングリーン顔料０．２重量部、さらに粉粒体１を１５重量部、常法にて混合し、カラークリヤー層用組成物２を作製した。
カラークリヤー層用組成物１と同様にして、Ｌ＊Ｃ＊ｈ表色系における色相角度を算出したところ、ｈ＝１８２．１°であった。
【００６１】
・カラークリヤー層用組成物３
透光性材料１（固形分）１００重量部、フタロシアニンブルー顔料０．２重量部、さらに粉粒体１を１５重量部、常法にて混合し、カラークリヤー層用組成物３を作製した。
カラークリヤー層用組成物１と同様にして、Ｌ＊Ｃ＊ｈ表色系における色相角度を算出したところ、ｈ＝２３４．０°であった。
【００６２】
・カラークリヤー層用組成物４
透光性材料１（固形分）１００重量部、キナクリドンレッド顔料０．２重量部、さらに粉粒体１を１５重量部、常法にて混合し、カラークリヤー層用組成物４を作製した。
カラークリヤー層用組成物１と同様にして、Ｌ＊Ｃ＊ｈ表色系における色相角度を算出したところ、ｈ＝１．７°であった。
【００６３】
（実施例１２〜１５）
表２に示す、装飾材１６〜１９について、視認する方向から、装飾材（視認方向から順に、アクリル板／カラークリヤー層／蛍光発光層）、装飾材の蛍光発光層から３ｃｍの距離に紫外線光源（６Ｗ紫外線ランプ：３６５ｎｍ）を設置したバックライト構造体を作製し、実施例１と同様の評価を行った。また、その発光色を観察した（評価３）。その結果を表２に示した。装飾材１７〜１９では、光源隠蔽性がより一層向上した。また、装飾材１６、１７は、装飾材１と比べると、よりいっそう深みのある緑色の発光色が得られた。装飾材１８は、装飾材４と比べると、よりいっそう深みのある青色の発光色が得られた。装飾材１９は、装飾材５と比べると、よりいっそう深みのある赤色の発光色が得られた。
【００６４】
（装飾材２０の作製）
透光性基材として塩化ビニルシート：３００ｍｍ×２００ｍｍ×１ｍｍ）を用い、塩化ビニルシートに、表１に示す実施例１で使用した蛍光発光層用組成物１を塗付厚が１５０μｍ（乾燥膜厚が約８０μｍ）となるように塗付、乾燥し、塩化ビニルシート、蛍光発光層が積層された装飾材を作製した。さらにこの装飾材の塩化ビニルシート側にアクリル系接着剤を塗付し、ガラス板（３００ｍｍ×２００ｍｍ×３ｍｍ）上に貼着し、ガラス板、塩化ビニルシート、蛍光発光層が積層された装飾材２０を作製した。
【００６５】
（装飾材２１の作製）
透光性基材として塩化ビニルシート：３００ｍｍ×２００ｍｍ×１ｍｍ）を用い、塩化ビニルシートに、カラークリヤー層組成物１を塗付厚が１５０μｍ（乾燥膜厚が約７０μｍ）となるように塗付、乾燥させた。その上に、表１に示す実施例１で使用した蛍光発光層用組成物１を塗付厚が１５０μｍ（乾燥膜厚が約８０μｍ）となるように塗付、乾燥し、塩化ビニルシート、カラークリヤー層、蛍光発光層が順に積層された装飾材を作製した。さらにこの装飾材の塩化ビニルシート側にアクリル系接着剤を塗付し、ガラス板（３００ｍｍ×２００ｍｍ×３ｍｍ）上に貼着し、ガラス板、塩化ビニルシート、カラークリヤー層、蛍光発光層が積層された装飾材２１を作製した。
【００６６】
（実施例１６）
装飾材２０について、視認する方向から、装飾材（視認方向から順に、ガラス板／塩化ビニルシート／蛍光発光層）、装飾材の蛍光発光層から３ｃｍの距離に紫外線光源（６Ｗ紫外線ランプ：３６５ｎｍ）を設置したバックライト構造体を作製し、実施例１と同様の評価を行った。その結果、光源の隠蔽性：Ｂ、発光性の鮮明性：Ａ、発光の均一性：Ａの評価が得られた。また、色相角度は１５９．１°であった。
【００６７】
（実施例１７）
装飾材２１について、視認する方向から、装飾材（視認方向から順に、ガラス板／塩化ビニルシート／カラークリヤー層／蛍光発光層）、装飾材の蛍光発光層から３ｃｍの距離に紫外線光源（６Ｗ紫外線ランプ：３６５ｎｍ）を設置したバックライト構造体を作製し、実施例１と同様の評価を行った。その結果、光源の隠蔽性：Ｂ、発光の鮮明性：Ａ、発光の均一性：Ａ、さらに装飾材２１は装飾材２０と比べると、よりいっそう発光色は深みのある緑色の発光色が得られた。
【００６８】
【表１】
0006012323.tif 000002
【００６９】
【表２】
0006012323.tif 000003